(57)【特許請求の範囲】
【請求項１】
次式（Ｉ）のホスフィネート塩及び／または次式（ＩＩ）のジホスフィネート塩及び／またはこれらのポリマーを難燃剤として含む弾性被覆材であって、該弾性被覆材が、床張り材、屋根張り材または壁張り材であり、かつ該弾性被覆剤が、
・リノリウムに基づき、かつ半酸化アマニ油及び粘着付与剤としての少なくとも一種の樹脂からなるリノリウムに基づくバインダー１０〜９０重量％、有機フィラー１０〜９０重量％、鉱物フィラー及び顔料５〜４０重量％、及び難燃剤０．１〜１０重量％を含むか、または
・コルクに基づき、かつメラミン−ホルムアルデヒド樹脂１０〜９０重量％、コルクグラニュール１０〜９０重量％、及び難燃剤０．１〜１０重量％を含む、
前記弾性被覆材。
【化１】
0005394602.tif 000009
［式中、
Ｒ１、Ｒ２は、同一かまたは異なり、それぞれ線状もしくは分枝状Ｃ１〜Ｃ６アルキル、及び／またはアリールであり、
Ｒ３は、線状もしくは分枝状Ｃ１〜Ｃ１０アルキレン、Ｃ６〜Ｃ１０アリーレン、Ｃ７〜Ｃ１０アルキルアリーレン、またはＣ７〜Ｃ１０アリールアルキレンであり、
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋ及び／またはプロトン化された窒素塩基であり、
ｍは、１〜４であり、
ｎは、１〜４であり、
ｘは、１〜４である］
【請求項２】
Ｍが、カルシウム、アルミニウムまたは亜鉛である、請求項１の弾性被覆材。
【請求項３】
Ｒ１、Ｒ２が、同一かまたは異なり、それぞれ線状もしくは分枝状Ｃ１〜Ｃ６アルキル、及び／またはフェニルである、請求項１または２の弾性被覆材。
【請求項４】
Ｒ１、Ｒ２が、同一かまたは異なり、それぞれメチル、エチル、ｎ−プロピル、イソプロピル、ｎ−ブチル、ｔｅｒｔ−ブチル、ｎ−ペンチル、及び／またはフェニルである、請求項１〜３のいずれか一つの弾性被覆材。
【請求項５】
Ｒ３が、メチレン、エチレン、ｎ−プロピレン、イソプロピレン、ｎ−ブチレン、ｔｅｒｔ−ブチレン、ｎ−ペンチレンまたはｎ−オクチレンである、請求項１〜４のいずれか一つの弾性被覆材。
【請求項６】
Ｒ３が、フェニレンもしくはナフチレン；メチルフェニレン、エチルフェニレンもしくはｔｅｒｔ−ブチルフェニレン；フェニルメチレン、フェニルエチレン、フェニルプロピレンもしくはフェニルブチレンである、請求項１〜４のいずれか一つの弾性被覆材。
【請求項７】
メラミンホスフェート、ジメラミンホスフェート、メラミンピロホスフェート、メラミンポリホスフェート類、メラムポリホスフェート類、メレムポリホスフェート類、メロンポリホスフェート類、メラミン縮合物、及び／またはカルボジイミド類も含む、請求項１〜６のいずれか一つの弾性被覆材。
【請求項８】
トリス（ヒドロキシエチル）イソシアヌレートと芳香族ポリカルボン酸とのオリゴマー性エステル、ベンゾグアナミン、トリス（ヒドロキシエチル）イソシアヌレート、アラントイン、グリコウリル、メラミン、メラミンシアヌレート、ジシアンジアミド、及び／またはグアニジンも含む、請求項１〜７のいずれか一つの弾性被覆材。
【請求項９】
式（ＮＨ４）ｙＨ３−ｙＰＯ４もしくは（ＮＨ４ＰＯ３）ｚ（式中、ｙは１〜３でありそしてｚは１〜１００００である）で表される窒素含有ホスフェートも含む、請求項１〜８のいずれか一つの弾性被覆材。
【請求項１０】
オルトケイ酸もしくはそれの縮合物の塩もしくはエステル、シリケート、ゼオライト、シリカ、ガラス粉、ガラス−セラミック粉、セラミック粉、水酸化マグネシウム、ハイドロタルサイト、炭酸マグネシウム類、炭酸カルシウムマグネシウム類、酸化亜鉛、スズ酸亜鉛、ヒドロキシスズ酸亜鉛、リン酸亜鉛、ホウ酸亜鉛、硫化亜鉛、水酸化アルミニウムまたはリン酸アルミニウムのいずれか一つ以上も含む、請求項１〜９のいずれか一つの弾性被覆材。
【請求項１１】
以下の式（ＩＩＩ）〜（ＶＩＩＩ）の窒素化合物もしくはこれらの混合物も含む、請求項１〜１０のいずれか一つの弾性被覆材。
【化２】
0005394602.tif 000010
［式中、
Ｒ５〜Ｒ７は、それぞれ水素、Ｃ１〜Ｃ８アルキル、Ｃ５〜Ｃ１６シクロアルキルもしくはＣ５〜Ｃ１６アルキルシクロアルキル（これらは、ヒドロキシルもしくはＣ１〜Ｃ４ヒドロキシアルキル官能基によって置換されていてもよい）、Ｃ２〜Ｃ８アルケニル、Ｃ１〜Ｃ８アルコキシ、Ｃ１〜Ｃ８アシル、Ｃ１〜Ｃ８アシルオキシ、Ｃ６〜Ｃ１２アリールもしくはＣ７〜Ｃ１２アリールアルキル、−ＯＲ８、−Ｎ（Ｒ８）Ｒ９、Ｎ−脂環式基またはＮ−芳香族基であり、
Ｒ８は、水素、Ｃ１〜Ｃ８アルキル、Ｃ５〜Ｃ１６シクロアルキルまたはＣ５〜Ｃ１６アルキルシクロアルキル（これらは、ヒドロキシルもしくはＣ１〜Ｃ４ヒドロキシアルキル官能基によって置換されていてもよい）、Ｃ２〜Ｃ８アルケニル、Ｃ１〜Ｃ８アルコキシ、Ｃ１〜Ｃ８アシル、Ｃ１〜Ｃ８アシルオキシ、またはＣ６〜Ｃ１２アリールもしくはＣ７〜Ｃ１２アリールアルキルであり、
Ｒ９〜Ｒ１３は、各々Ｒ８と同じ定義であるか、または−Ｏ−Ｒ８であり、
ｍ及びｎはそれぞれ独立して１、２、３または４であり、
Ｘは、トリアジン化合物（ＩＩＩ）と付加物を形成することができる酸である］
【請求項１２】
弾性被覆材の全重量を基準にして０．３〜１０重量％の量で難燃剤を含む、請求項１〜１１のいずれか一つの弾性被覆材。
【請求項１３】
被覆材がリノリウムに基づき、そして被覆材が、リノリウムに基づくバインダー３０〜７０重量％、有機フィラー３０〜７０重量％、鉱物フィラー及び顔料５〜３５重量％、及び難燃剤０．１〜１０重量％含む、請求項１〜１２のいずれか一つの弾性被覆材。
【請求項１４】
リノリウムを用いて弾性被覆材を製造する方法であって、半酸化されたアマニ油をロジンと一緒に３０〜３００℃の温度で０．０１〜１００時間溶融させてリノリウムセメントを得、次いでこのリノリウムセメントを有機及び／または無機フィラー、顔料及び難燃剤と混合し、次いでスパイクロールを用いて造粒し、そしてカレンダーを用いて１０〜１５０℃で裏材料上に押圧し、次いで３０〜３００℃の温度で１〜１０００時間乾燥することを含み、弾性被覆材が床張り材、屋根張り材または壁張り材であり、及び次式（Ｉ）のホスフィネート塩及び／または次式（ＩＩ）のジホスフィネート塩及び／またはこれらのポリマーを難燃剤として含む、上記方法。
【化３】
0005394602.tif 000011
［式中、
Ｒ１、Ｒ２は、同一かまたは異なり、それぞれ線状もしくは分枝状Ｃ１〜Ｃ６アルキル、及び／またはアリールであり、
Ｒ３は、線状もしくは分枝状Ｃ１〜Ｃ１０アルキレン、Ｃ６〜Ｃ１０アリーレン、Ｃ７〜Ｃ１０アルキルアリーレン、またはＣ７〜Ｃ１０アリールアルキレンであり、
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋ及び／またはプロトン化された窒素塩基であり、
ｍは、１〜４であり、
ｎは、１〜４であり、
ｘは、１〜４である］
【請求項１５】
請求項１〜１２のいずれか一つの弾性被覆材を製造する方法であって、有機バインダー及び０．１〜１０ｍｍの粒度を有するコルクグラニュールを架橋触媒と混合し、次いで３０〜３００℃の高められた温度下に０．０１〜１００時間のうちに及び１〜２００ｔの高められた圧力下に難燃剤と圧縮し、そして得られたブロック状物を切断して板状物とすることを含む、上記方法。
【発明の詳細な説明】
【技術分野】
【０００１】
本発明は、改善された難燃性を有する弾性被覆材及びそれの製造方法に関する。
本発明は、２００３年７月１４日に出願された優先権の基となるドイツ特許出願第１０３３１８８８．７号に記載されたものである。なお、このドイツ特許出願明細書の内容は、全て本明細書に掲載されたものとする。
【背景技術】
【０００２】
弾性被覆材は、中でも様々なタイプの床張り材に使用されている。以下にその例を二三挙げる。
リノリウムに基づく床張り材：  リノリウムに基づく床張り材及びそれの製造方法はかなり昔から知られている。しかし、従来技術に開示されたリノリウムに基づく床張り材は、欠点の一つとして、その耐火性能が不満足である。なぜならばリノリウムは、せいぜいＢ１建築材料等級しか達成できないからである（ＤＩＮ４１０２Ｔ１４準拠の耐火試験，“Ｒａｄｉａｎｔ  Ｆｌｏｏｒｉｎｇ  Ｐａｎｅｌ  Ｔｅｓｔ”）。
【０００３】
国際公開第０２／０８１８１２号は、膨張性グラファイトの群から選択される少なくとも一種の難燃剤を含む少なくとも一つのリノリウム摩耗層を含む、リノリウムに基づく床張り材を開示している。
コルクに基づく床張り材：  この従来技術のコルクに基づく床張り材も、耐火性能が満足でないという欠点がある。国際公開第０２／０８１８１２号は、膨張性グラファイトの群から選択される少なくとも一種の難燃剤を含む、コルクに基づく床張り材も開示している。
【０００４】
グラファイトの低い固有輝度の故に、これは、摩耗層に難燃剤として使用することができないか、またはこの材料の暗い色合いをユーザーが許容しなければならない。
【０００５】
この不都合な暗い色合いは、その製造方法によっては、碧玉状模様の様な構造(Jaspe-like structure)としても現れ得る。輝きのある色合いは、白色顔料を過剰に使用しない限りは可能ではない。
【０００６】
加えて、膨張性グラファイトは、火災の際の膨張を保証する層間化合物をかなりの割合で含む。これらは、しばしば、硫酸、酢酸もしくは硝酸である。これらの酸の濃度は８重量％までであり得る。このような膨張性グラファイトをポリマー中に使用すると、湿った雰囲気中や、水分が蓄積された場合において、かなりの割合の酸性電解質が流れ出してしまう恐れがある。これは、部材の環境においてかなりの腐食を招く恐れがある。例えば、コンクリートと硫酸の場合はコンクリートの腐食が、また電気部材の場合は銅の腐食が起こり得る。
【０００７】
火災の場合は、酢酸、二酸化硫黄、三酸化硫黄もしくは亜硝酸ガスなどの危険な蒸気までもが追加的に発生する恐れがある。
【発明の開示】
【発明が解決しようとする課題】
【０００８】
それゆえ、本発明の課題の一つは、上記従来技術の欠点を避け、そして従来技術と比較して明らかに向上された耐火性能を有するべき被覆材を提供することである。また同時に、使用される有機リン系難燃剤は高い白色度を有しそしてその可溶性電解質含有量は低くあるべきである。
【課題を解決するための手段】
【０００９】
この課題は、以下の式（Ｉ）のホスフィネート塩及び／または以下の式（ＩＩ）のジホスフィネート塩及び／またはこれらのポリマーを難燃剤として含む弾性被覆材によって解決される。
【００１０】
【化１】
0005394602.tif 000002
［式中、
Ｒ1 、Ｒ2 は、同一かまたは異なり、それぞれ線状もしくは分枝状Ｃ1 〜Ｃ6 アルキル、及び／またはアリールであり、
Ｒ3 は、線状もしくは分枝状Ｃ1 〜Ｃ10アルキレン、Ｃ6 〜Ｃ10アリーレン、Ｃ6 〜Ｃ10アルキルアリーレンまたはＣ6 〜Ｃ10アリールアルキレンであり、
Ｍは、Ｍｇ、Ｃａ、Ａｌ、Ｓｂ、Ｓｎ、Ｇｅ、Ｔｉ、Ｚｎ、Ｆｅ、Ｚｒ、Ｃｅ、Ｂｉ、Ｓｒ、Ｍｎ、Ｌｉ、Ｎａ、Ｋ及び／またはプロトン化された窒素塩基であり、
ｍは、１〜４であり、
ｎは、１〜４であり、
ｘは、１〜４である］
Ｍは、好ましくは、カルシウム、アルミニウムまたは亜鉛である。
【００１１】
プロトン化された窒素塩基は、好ましくは、アンモニア、メラミン、トリエタノールアミンのプロトン化された塩基、特にＮＨ4 + である。
【００１２】
Ｒ1 、Ｒ2 は、好ましくは、同一かまたは異なり、それぞれ線状もしくは分枝状Ｃ1 〜Ｃ6 アルキル、及び／またはフェニルである。
【００１３】
Ｒ1 、Ｒ2 は、より好ましくは、同一かまたは異なり、それぞれメチル、エチル、ｎ−プロピル、イソプロピル、ｎ−ブチル、ｔｅｒｔ−ブチル、ｎ−ペンチル及び／またはフェニルである。
【００１４】
Ｒ3 は、好ましくは、メチレン、エチレン、ｎ−プロピレン、イソプロピレン、ｎ−ブチレン、ｔｅｒｔ−ブチレン、ｎ−ペンチレン、ｎ−オクチレンまたはｎ−ドデシレンである。
【００１５】
Ｒ3 は、好ましくは、フェニレンもしくはナフチレンでもある。
【００１６】
Ｒ3 は、好ましくは、メチルフェニレン、エチルフェニレン、ｔｅｒｔ−ブチルフェニレン、メチルナフチレン、エチルナフチレンまたはｔｅｒｔ−ブチルナフチレンでもある。
【００１７】
Ｒ3 は、好ましくは、フェニルメチレン、フェニルエチレン、フェニルプロピレンまたはフェニルブチレンでもある。
【００１８】
難燃剤は、好ましくは、メラミンホスフェート、ジメラミンホスフェート、メラミンピロホスフェート、メラミンポリホスフェート類、メラムポリホスフェート類、メレムポリホスフェート類及び／またはメロンポリホスフェート類も含む。
【００１９】
難燃剤は、好ましくは、メラミン縮合物、例えばメラム、メレム及び／またはメロンも含む。
【００２０】
適当な物質は、メラミンの縮合物、またはメラミンとリン酸との反応生成物、またはメラミンの縮合物とリン酸との反応生成物、またはこれらの混合物である。メラミンの縮合物は、例えば、メレム、メラムもしくはメロン、またはより縮合度の高いこの種の化合物、並びにこれらの混合物であり、これらは、例えば、国際公開第９６／１６９４８号に記載の方法によって製造することができる。
【００２１】
リン酸との反応性性物とは、メラミンまたは縮合メラミン化合物（例えば、メラム、メレムもしくはメロンなど）とリン酸との反応によって生じる化合物である。これの例は、例えば国際公開第９８／３９３０６号に記載されるような、メラミンポリホスフェート、メラムポリホスフェート及びメレムポリホスフェートまたは混合ポリ塩である。上記の化合物は既に文献公知であり、リン酸との直接反応以外の方法によっても製造することができる。メラミンポリホスフェートは、例えば国際公開第９８／４５３６４号の方法に類似してポリリン酸及びメラミンを反応させることによって、または国際公開第第９８／０８８９８号の方法に類似してメラミンホスフェートもしくはメラミンピロホスフェートを縮合させることによって製造することができる。
【００２２】
難燃剤は、好ましくは、トリス（ヒドロキシエチル）イソシアヌレートと芳香族ポリカルボン酸とのオリゴマー性エステル、ベンゾグアナミン、トリス（ヒドロキシエチル）イソシアヌレート、アラントイン、グリコールウリル、メラミン、メラミンシアヌレート、ジシアンジアミド及び／またはグアニジンも含む。
【００２３】
難燃剤は、好ましくは、式（ＮＨ4 ）y Ｈ3-y または（ＮＨ4 ＰＯ3 ）z （ｙは１〜３でありそしてｚは１〜１００００である）で表される窒素含有リン酸塩を含む。また難燃剤は、好ましくは、オルトケイ酸及びそれの縮合物の塩及びエステル、シリケート、ゼオライト及びシリカ、ガラス粉、ガラス−セラミック粉もしくはセラミック粉；  水酸化マグネシウム、ハイドロタルサイト、炭酸マグネシウム類もしくは炭酸カルシウムマグネシウム類；  酸化亜鉛、スズ酸亜鉛、ヒドロキシ錫酸亜鉛、リン酸亜鉛、ホウ酸亜鉛もしくは硫化亜鉛；  水酸化アルミニウムもしくはリン酸アルミニウムも含む。
【００２４】
難燃剤は、好ましくは、窒素化合物を含む。
【００２５】
上記窒素化合物は、好ましくは、以下の式（ＩＩＩ）〜（ＶＩＩＩ）で表される化合物またはこれらの混合物である。
【００２６】
【化２】
0005394602.tif 000003
【００２７】
【化３】
0005394602.tif 000004
［式中、
Ｒ5 〜Ｒ7 は、各々、水素、Ｃ1 〜Ｃ8 アルキル、Ｃ5 〜Ｃ16シクロアルキルもしくはＣ5 〜Ｃ16アルキルシクロアルキル（これらは、場合によっては、ヒドロキシルもしくはＣ1 〜Ｃ4 −ヒドロキシアルキル官能基によって置換されている）、Ｃ2 〜Ｃ8 アルケニル、Ｃ1 〜Ｃ8 アルコキシ、Ｃ1 〜Ｃ8 アシル、Ｃ1 〜Ｃ8 アシルオキシ、Ｃ6 〜Ｃ12アリールもしくはＣ6 〜Ｃ12アリールアルキル、−ＯＲ8 及び−Ｎ（Ｒ8 ）Ｒ9 、Ｎ−脂環式基もしくはＮ−芳香族基であり、
Ｒ8 は、水素、Ｃ1 〜Ｃ8 アルキル、Ｃ5 〜Ｃ16シクロアルキルもしくはＣ5 〜Ｃ16アルキルシクロアルキル（これらは、場合によっては、ヒドロキシルもしくはＣ1 〜Ｃ4 ヒドロキシアルキル官能基によって置換されている）、Ｃ2 〜Ｃ8 アルケニル、Ｃ1 〜Ｃ8 アルコキシ、Ｃ1 〜Ｃ8 アシル、Ｃ1 〜Ｃ8 アシルオキシ、またはＣ6 〜Ｃ12アリールもしくはＣ6 〜Ｃ12アリールアルキルであり、
Ｒ9 〜Ｒ13は、各々、Ｒ8 と同じ定義であるか、または−Ｏ−Ｒ8 であり、
ｍ及びｎは、各々独立して、１、２、３または４であり、
Ｘは、トリアジン化合物（ＩＩＩ）と付加物を形成し得る酸である］
難燃剤は、好ましくは、カルボジイミド類も含む。
【００２８】
上記のホスフィネートと上記の窒素化合物との相乗性コンビネーションも本発明の範囲に含まれる。このようなコンビネーションは、ホスフィネート単独で使用する場合と比べて、非常の多くの種のポリマーにおいて難燃剤としてより効果的に機能する（ドイツ特許出願公開第１９６１４４２４号、ドイツ特許出願公開第１９７３４４３７号及びドイツ特許出願公開第１９７３７７２７号）。表面改質されたホスフィネートの難燃化作用は、更に別の難燃剤、好ましくは窒素含有相乗剤もしくはリン／窒素難燃剤との組み合わせによって向上させることができる。
【００２９】
本発明においては、式（Ｉ）のホスフィネート塩及び／または式（ＩＩ）のジホスフィネート塩及び／またはこれらのポリマーの難燃剤中の含有率は、１〜９９重量％、好ましくは２０〜９０重量％、より好ましくは３０〜８０重量％である。
【００３０】
本発明の難燃性弾性被覆材における難燃剤の含有率は、０．０１〜４０重量％、好ましくは０．１〜２０重量％、より好ましくは０．３〜１０重量％である。
【００３１】
本発明の弾性被覆材は、好ましくは、リノリウム、熱可塑性材料、ポリビニルクロライド、未加硫ゴムと加硫したゴムとの組み合わせ、コルク、ポリウレタンに基づくポリマー、及び／またはスチレン−ブタジエンラテックスである。
【００３２】
被覆材がリノリウムである場合は、該被覆材は、リノリウムに基づくバインダー１０〜９０重量％、有機フィラー１０〜９０重量％、無機（鉱物）フィラー及び顔料５〜４０重量％、及び難燃剤０．１〜１０重量％を含む。
【００３３】
被覆材がリノリウムの場合は、該被覆材は、好ましくは、リノリウムに基づくバインダー３０〜７０重量％、有機フィラー３０〜７０重量％、無機（鉱物）フィラー及び顔料５〜３５重量％、及び難燃剤０．１〜１０重量％を含む。
【００３４】
上記熱可塑性材料は、好ましくは、ポリビニルクロライド、アクリロニトリル−ブタジエン−スチレン、ポリプロピレン、ポリエチレン、熱可塑性ポリウレタン、ポリビニルアセテート、セルロースアセテート、ポリスチレン、エチルセルロース、ポリビニリデンクロライド、ポリウレタン、ナイロン、アクリル、ポリアクリレート、及び／またはポリフェニレンオキシドである。
【００３５】
該被覆材の熱可塑性材料がポリビニルクロライドの場合は、該被覆材は、ポリビニルクロライド１０〜９０重量％、可塑剤１０〜９０重量％、無機（鉱物）フィラー１０〜９０重量％及び難燃剤０．１〜１０重量％を含む。
【００３６】
被覆材が未加硫ゴムと加硫ゴムとの組み合わせの場合は、該被覆材は、未加硫ゴム１０〜９０重量％、無機フィラー１０〜９０重量％及び難燃剤０．１〜１０重量％含む。
【００３７】
被覆材がコルクの場合は、該被覆材は、有機バインダー１０〜９０重量％、有機フィラー（コルクグラニュール）１０〜９０重量％及び難燃剤０．１〜１０重量％含む。
【００３８】
上記有機バインダーは、好ましくは、メラミン−ホルムアルデヒド樹脂である。
【００３９】
該弾性被覆材が繊維材料からなる床張り材の裏材料（backing ）として使用し得る場合は、これは、
ポリマー組成物１０〜９０重量％、
無機（鉱物）フィラー１０〜９０重量％、及び
難燃剤０．１〜１０重量％、
を含む。
【００４０】
本発明は、リノリウムを用いて弾性被覆材を製造する方法であって、半酸化したアマニ油を、３０〜３００℃の温度で０．０１〜１００時間、ロジンと共に溶融してリノリウムセメントを得、次いでこのリノリウムセメントを有機フィラー及び／または無機フィラー、顔料及び難燃剤と混合し、次いでスパイクロール（スクレーパー）を用いて造粒し、そしてカレンダーを用いて１０〜１５０℃で裏材料上に押圧し、次いで３０〜３００℃で１〜１０００時間乾燥することを含む上記方法にも関する。
【００４１】
また本発明は、ＰＶＣに基づく弾性被覆材の製造方法であって、ポリビニルクロライド、可塑剤、無機（鉱物）フィラー及び難燃剤、場合によってはそれらに加えて更に別の添加剤を混合し、圧延してシート状にしそして細化して０．１〜１０ｍｍの粒度を有するグラニュールを得、これを次いで１００〜３００℃で溶融し、ロール機で支持シート上に圧延しそして裁断することを含む上記方法にも関する。
【００４２】
本発明は、未加硫ゴムに基づく弾性被覆材の製造方法であって、未加硫ゴム、フィラー、難燃剤、及び場合によっては更に別の添加剤を１００〜３００℃の温度で０．０１〜１００時間混合し、次いで加硫することを含む上記方法にも関する。
【００４３】
更に本発明は、コルクに基づく弾性被覆材を製造する方法であって、有機バインダー及び０．１〜１０ｍｍの粒度を有する有機フィラー（コルクグラニュール）を架橋触媒と混合し、次いで３０〜３００℃の高められた温度下に０．０１〜１００時間内で及び高められた圧力（１〜２００ｔ）において難燃剤と圧縮し、そして得られたブロック状物を切断して板状物とすることを含む上記方法にも関する。
【００４４】
また本発明は、繊維材料製床張り材の裏材料のための弾性被覆材の製造方法であって、ポリマー組成物（ラテックス）、無機（鉱物）フィラー及び難燃剤を、２０〜３００℃の温度で混合し、そして得られたラテックス混合物をカーペット裏材料上にキャストし、次いで場合によっては更に別のトップ層を設けることを含む上記方法にも関する。
【００４５】
難燃剤の好ましい嵩密度は、８０〜８００ｇ／ｌ、より好ましくは２００〜７００ｇ／ｌである。
【００４６】
難燃剤の粒度は、好ましくは０．１〜１０００μｍ、より好ましくは１〜１００μｍである。
【００４７】
難燃剤の白色度は、好ましくは８０〜１００（ハンターＬ値）、より好ましくは８５〜９５である。
【００４８】
本発明では、難燃剤のリン含有率は５〜４０％、より好ましくは１５〜３０％である。
【００４９】
安息角のコタンジェント（ファイ）として表したＤＩＮ５３９１６に基づいて測定された難燃剤の流動性は、好ましくは１〜２、より好ましくは１．２〜１．８である。
【００５０】
アニオン（例えば硫酸塩イオン、酢酸塩イオン、硝酸塩イオン、亜硝酸塩イオン、臭化物イオン、塩化物イオン）として計算した難燃剤中の可溶性電解質の含有率は、１〜１０００００ｐｐｍ、好ましくは１０〜５００００ｐｐｍ、より好ましくは２０〜１０００ｐｐｍである。
【００５１】
本発明によれば、本発明の難燃性化された弾性被覆材は、床張り材(floorcovering) 、屋根張り材(roofcovering)、壁張り材(wallcovering)としてまたはプラスチックをラミネートするために使用することができる。
【００５２】
本発明の難燃性化された弾性被覆材には、難燃性化されたポリマー成形材料（マスターバッチ、コンパウンド）を使用することが好ましい。
【００５３】
難燃剤は、例えば、全ての成分を粉末及び／またはグラニュールとして混合機中で予備混合し、次いでこれを配合装置（例えば、二軸スクリュー押出機）中でポリマー溶融物中に均一化することによって、難燃性化されたポリマー成形材料中に導入することができる。溶融物は、典型的には、押出物として引き抜き、冷却しそして造粒する。上記の成分は、計量添加システムを介して直接及び別々に配合装置中に導入することもできる。
【００５４】
また、難燃剤添加物を、完成したポリマーグラニュールもしくはパウダーと混合し、そしてこの混合物を直接加工して弾性被覆材にすることも同様に可能である。
リノリウムに基づく難燃性化された弾性被覆材
弾性床張り材の場合は、その摩耗層は、繊維材料からはならず、むしろ弾性被覆材から構成される。
【００５５】
好ましくは、リノリウムに基づく本発明の難燃性化された弾性被覆材が摩耗層として使用される。
【００５６】
リノリウムに基づく該難燃性化弾性被覆材中の難燃剤の割合は、好ましくは４０重量％まで、より好ましくは０．１〜２０重量％である。
【００５７】
本発明によるリノリウムに基づく難燃性化弾性被覆材は、より好ましくは、
リノリウムに基づくバインダー１０〜９０重量％、
有機フィラー１０〜９０重量％、
無機（鉱物）フィラー及び顔料１〜４０重量％、
難燃剤０．１〜１０重量％、
を含む。
【００５８】
本発明によるリノリウムに基づく難燃性化弾性被覆材は、より好ましくは、
リノリウムに基づくバインダー３０〜７０重量％、
有機フィラー３０〜７０重量％、
無機（鉱物）フィラー及び顔料５〜３５重量％、
難燃剤０．１〜１０重量％、
を含む。
【００５９】
本発明によるリノリウムに基づく難燃性化弾性被覆材は、難燃剤の他に、慣用の成分、例えばバインダー（半酸化アマニ油（リノキシン）、及び粘着付与剤としての少なくとも一種の樹脂からなるベッドフォードセメントもしくはＢセメント）、少なくとも一種のフィラー、及び場合によっては少なくとも一種の着色料を含む。
【００６０】
上記バインダーは、好ましくは、半酸化アマニ油及び１〜３０重量％の割合の樹脂（アマニ油を基準とした量）からなり、この際、好ましい樹脂はロジンである。
【００６１】
好ましい有機フィラーは、軟木粉（明色タイプ用）及び／またはコルク粉（暗色セッティング用）である。なお、木粉とコルク粉が同時に存在する場合は、その重量比は典型的には９０：１０である。
【００６２】
使用される上記無機（鉱物）フィラーは、好ましくは、炭酸カルシウム（チョーク）、カオリン（チャイナクレー）及びバライトである。
【００６３】
上記リノリウム混合物組成物は、典型的には、着色料、例えば顔料（例えば二酸化チタン）及び／または無機もしくは有機染料に基づく他の慣用の着色料を含む。
【００６４】
使用される着色料は、任意の天然もしくは合成染料または有機もしくは無機顔料であることができ、これらを単独でまたは任意の組み合わせで使用することができる。
【００６５】
更に、リノリウム混合物組成物は、慣用の添加剤、例えば加工助剤、酸化防止剤、ＵＶ安定化剤、潤滑剤などを含むことができ、これらはバインダーに依存して選択される。
【００６６】
リノリウム摩耗層、すなわち上層は、好ましくは０．９〜６．０ｍｍ、より好ましくは１．４〜４ｍｍの厚さを有する。本発明では、摩耗層は、均一な材料からなる、床張り材の最上層を指す。
【００６７】
本発明のリノリウムに基づく床張り材は、裏材料を持たないか（ドイツ特許出願公開第１９９１０３８９Ａ１号参照）または裏材料を含むことができる。使用される裏材料は、天然もしくは合成繊維、不織布、編布、マットまたは織編生地（textile materials)に基づく材料であることができる。その例には、ジュート布、天然繊維（例えばコットン）とビスコースステープルとの混紡織物、ガラス繊維布、接着剤でコーティングしたガラス繊維布、炭素繊維、ポリアクリロニトリル繊維、ｐ−アラミド繊維（Narmco 5208 (R) 、Hexcel F-161(R) 、Kevlar(R) ）、ポリオレフィン繊維、ＰＴＦＥ繊維、石英繊維、アルミナ繊維、炭化ケイ素繊維（Nicalon (R) ）、合成繊維の混紡織物、芯材／外装材構造繊維布、例えば芯材としてポリエステルをそして外装材としてポリアミドを有する繊維布が包含される。ガラス繊維布に使用される接着促進剤は、例えば、スチレン−ブタジエンラテックスからなるガラス繊維用被覆剤であることができる。
【００６８】
本発明の床張り材は、裏材料を設けてもしくは裏材料なしで設計することができ、そしてリノリウム摩耗層は、単層構造もしくは多層構造のどちらの構造も有することができる。層の順番に依存して、これは、対称的かまたは非対称的なシート様構造のいずれかとなり得、この際、好ましいものは、裏材料が設けられていない対称的なリノリウムシート様構造である。例えば、本発明の床張り材は、同じかまたは異なっていることができる二つのリノリウム層（物質的に均一なもの）からなることができる。
【００６９】
更に、裏材料を設けたもしくは裏材料のないコルクメント層を、リノリウム摩耗層の下に設けることができる。コルクメントは、Ｂセメント及びフィラーとしての粉砕コルクを含む混合物であり、そして床張り材の場合は、絶縁下層として、良好な断熱性、踏んだ時の弾性及び歩きやすさ、並びに静かな足音及び周囲音響を保証するものである。このようなコルクメント層は、更に、一種または二種以上の難燃剤を含むことができる。
【００７０】
加えて、機能層を、二つのリノリウム層の下にもしくはその間に設けることもでき、その結果、三層もしくは多層のシート様構造が得られる。例えば、少なくとも一つの層、好ましくは発泡（foam）層（足音を吸収するための層）及び／または絶縁層を、本発明の床張り材の摩耗層の下に設けることができる。使用される各層の層厚は、同一かまたは異なっていてもよい。二つのリノリウム層の下にまたはその間に設置されるこれらの機能層の全ては、同様に、それぞれ一種または二種以上の上記難燃剤を含むことができる。
【００７１】
更に、少なくとも一つの粘着層を、裏材料なしの本発明の床張り材の裏に設けることができる。
【００７２】
本発明のリノリウムに基づく床張り材は、シートもしくはタイルの形であることができる。
【００７３】
本発明のリノリウムに基づく床張り材は、裏材料が設けられたまたは裏材料のない単層もしくは多層リノリウム床張り材を製造するための慣用の方法によっても製造することができる。
リノリウムに基づく難燃性化弾性被覆材の製造方法
半酸化アマニ油を、２０重量％のロジンと一緒に１３０〜１５０℃で溶融してリノリウムセメントを得る。リノリウムセメントを、有機フィラー、無機フィラー、顔料及び難燃剤と混合する。これは、３本ロールシステム及び高い剪断力の作用の下でのWerner & Pfleiderer タイプのミキサーもしくはBranduryミキサー中で連続して行われる。その後、得られた混合物を、スパイクロール（スクレーパー）を用いて造粒しそしてカレンダーを用いて１０〜１５０℃の温度で裏材料上に押圧する。得られたリノリウムシートを６０〜８０℃で２〜３週間乾燥する。その後、シートを裁断する。
コルクに基づく難燃性弾性被覆材
本発明は、更に、該難燃剤を含む、コルクに基づく難燃性化弾性被覆材に関する。
【００７４】
好ましくは、コルクに基づく床張り材の摩耗層として本発明のコルクに基づく難燃性弾性被覆材を使用する。
【００７５】
本発明のコルクに基づく難燃性化弾性被覆材は、より好ましくは、
有機バインダー１０〜９０重量％、
有機フィラー１０〜９０重量％、
難燃剤０．１〜１０重量％、
を含む。
【００７６】
好ましい有機バインダーの一つは、メラミン−ホルムアルデヒド樹脂である。
【００７７】
好ましい有機フィラーの一つは、０．１〜１０ｍｍの粒度を有するコルクグラニュールである。
コルクに基づく難燃性化弾性被覆材を製造する方法
この方法では、バインダー及びコルクグラニュールを架橋触媒と混合し、そして高められた温度及び高められた圧力で圧縮し、そして得られたブロック状物を切断して板状物にする。その表面を磨きそして場合によっては表面層で保護する。その後、この板状物を裁断する。
熱可塑性材料に基づく難燃性化された弾性被覆材
本発明の熱可塑性材料に基づく弾性被覆材は、ポリビニルクロライド、アクリロニトリル−ブタジエン−スチレン、ポリプロピレン、ポリエチレン及び熱可塑性ポリウレタンを含むことができる。他の熱可塑性樹脂を可塑化することができ、これには、ポリビニルアセテート、セルロースアセテート、ポリスチレン、エチルセルロース、ポリビニリデンクロライド、ポリウレタン、ナイロン、アクリル及びポリフェニレンオキシドが包含される。
【００７８】
好ましくは、床張り材の摩耗層として、本発明の熱可塑性材料に基づく難燃性弾性被覆材を使用する。
可塑化されたＰＶＣに基づく難燃性化弾性被覆材
可塑化されたＰＶＣに基づく難燃性化弾性被覆材は、好ましくは、
ポリビニルクロライド１０〜９０重量％、
可塑剤１０〜９０重量％、
無機（鉱物）フィラー１０〜９０重量％、
本発明の難燃剤０．１〜１０重量％、
を含む。
【００７９】
好ましい可塑剤には、ブチルシクロヘキシルフタレート、トリ（ブトキシエチル）ホスフェート、トリオクチルホスフェート、２−エチルヘキシルジフェニルホスフェート、ジブチルフタレート、ジイソブチルアジペート、エポキシド化されたジ（２−エチルヘキシル）テトラヒドロフタレート、ジ（２−エチルヘキシル）フタレート、ジイソオクチルフタレート、ジオクチルアジペート、ジイソノニルフタレート、ジ（２−エチルヘキシル）ヘキサヒドロフタレート、ｎ−オクチルフタレート、ｎ−デシルフタレート、トリクレシルホスフェート、ブチルベンジルフタレート、ジカプリルフタレート、ジ（３，５，５−トリメチルヘキシル）フタレート、ジイソデシルフタレート、ジ（２−エチルヘキシル）アジペート、ブチルエポキシステアレート、エポキシド化された大豆油、エポキシド化されたオクチルタレート、ジメチルフタレート、ヘキシルエポキシステアレート、クレシルジフェニルホスフェート、ジ（２−エチルヘキシル）イソフタレート、ｎ−オクチルアジペート、ｎ−デシルアジペート、ジ（２−エチルヘキシル）アゼレート、エポキシド化されたオクチルオレエート、ジ（２−エチルヘキシル）セバケート、テトラエチレングリコールジ（２−エチルヘキソエート）、ジイソデシルアジペート及びトリエチレングリコールジ（２−エチルヘキソエート）が包含される。
【００８０】
本発明の無機（鉱物）フィラーは、炭酸カルシウム（天然の表面処理かもしくは析出させた石灰石）、水和ケイ酸マグネシウム、硫酸バリウム、ケイ酸アルミニウム、水酸化マグネシウム、珪藻土、水和ケイ酸カルシウム、二酸化ケイ素及び硫酸カルシウムである。
【００８１】
好ましい安定化剤は、バリウム、カドニウム、カルシウム、亜鉛の脂肪酸金属塩である。
【００８２】
好ましい潤滑剤は、ワックス、脂肪酸エステル、ステアリン酸カルシウムである。
【００８３】
好ましくは、床張り材の摩耗層として、本発明の可塑化されたＰＶＣに基づく難燃性化弾性被覆材を使用する。それの特徴は、高い耐摩耗性、良好な弾性及び簡単な洗浄である。
可塑化されたＰＶＣに基づく難燃性化弾性被覆材の製造方法
成分を混合し、圧延してシートとしそして細化する。好ましくは０．１〜１０ｍｍの粒度を有する得られたグラニュールを１００〜３００℃で溶融し、そしてローラーで支持層上に圧延し、次いで裁断する。
未加硫及び加硫ゴムに基づく難燃性化弾性被覆材
未加硫及び加硫ゴムに基づく難燃性化弾性被覆材は、より好ましくは、
未加硫ゴム（例えば、スチレン−ブタジエンゴム）１０〜９０重量％、
無機（鉱物）フィラー１０〜９０重量％、
難燃剤０．１〜１０重量％、
を含む。
【００８４】
好ましくは、未加硫及び加硫ゴムに基づく本発明の難燃性弾性被覆材は床張り材として使用する。このような弾性加硫ゴム被覆材は、機械的及び化学的作用（酸、油、脂、タバコ）に対する高い抵抗力を特徴とする。
【００８５】
本発明の被覆材に好適な未加硫ゴムには、天然ゴムばかりでなく、合成ゴム、例えばポリブタジエン、ブタジエン−Ｃ1 〜Ｃ4 −アルキルアクリレートコポリマー、ポリクロロプレン、ポリイソプレン、スチレン−ブタジエンコポリマー、ブタジエン−アクリロニトリルコポリマーが包含される。
【００８６】
本発明の被覆材においては、特定の粗製混合物及び加硫特性を達成するために、慣用のフィラー及び助剤、例えば可塑剤、樹脂、サブ（factices）及び安定化剤を未加硫ゴム粗製混合物に加えることができる。
未加硫及び加硫ゴムに基づく被覆材の製造方法
本発明に従い、未加硫ゴム、フィラー、難燃剤を１００〜３００℃で混合する。加硫は、１００〜３００℃、好ましくは１００〜２００℃、より好ましくは１３０〜１８０℃で行う。加硫は、好ましくは、１０〜２００ｂａｒの圧力下に行う。好ましくは、ロール機を用いて圧力を発生させる。
【００８７】
好ましい混合装置は、ゴム工業において慣用の混練機、ロール機、密閉式混合機及び混合押出機であり、これらは、通常、１〜１００秒、好ましくは１〜２００秒の剪断速度で稼働する。
【００８８】
本発明の方法に必要な好ましくは１４０〜２５０℃、特に１５０〜２００℃の混合物の組成物温度は、外部から熱を供給するかまたは混合の間の十分な摩擦によって達成することができる。
【００８９】
加硫のためには、ゴム加工技術において公知の架橋系、例えば二硫化物、硫黄、過酸化物、ポリイソシアネート、金属酸化物、フェノール樹脂及びこれらの組み合わせを使用することができる。特に好ましいものは、硫黄架橋系である。
【００９０】
架橋系は、好ましくは、１３０℃未満の温度、より好ましくは１００℃未満の温度で混合される。
繊維材料からなる床張り材の裏材料用の難燃性化弾性被覆材
繊維材料床張り材の摩耗層は、ポリアミド、ポリアクリル、ポリプロピレン、ウール、ビスコースステープルの繊維からなる。この裏材料は、表面安定性、吸収作用並びに加工性能及びレイフラット性能を高める働きをする。これは、ブタジエン−スチレン分散物、ＰＶＣプラスチゾール、ポリウレタン混合物、天然ラテックス、ビチューメン、ポリエチレン、ポリプロピレン、ポリイソブチレン、コポリマー類及びこれらの混合物からなる、発泡もしくは未発泡ポリマー組成物または繊維材料シート様構造体から構成される。
【００９１】
裏材料層は、単独のポリマーもしくは混合ポリマーからなることができ、またフィラーも含むことができる。無機（鉱物）フィラーは、繊維状、綿状（flocculated)、結晶質、無定型、中空、粉末状または粒状の形で使用することができる。フィラーの例には、炭酸カルシウム、硫酸カルシウム、酸化マグネシウム、水酸化マグネシウム、パーライト、合成マイカ、バーミキュライト、粘土鉱物、熱安定性炭素繊維、酸化亜鉛、ドウソナイト、低嵩密度の中空炭酸カルシウム球、中空ガラス球、熱安定性中空炭素球、水酸化アルミニウム、リサイクルしたフライアッシュが包含される。
【００９２】
繊維材料床張り材の裏材料用の難燃性化弾性被覆材は、より好ましくは、
ポリマー組成物１０〜９０重量％、
無機（鉱物）フィラー１０〜９０重量％、
難燃剤０．１〜１０重量％、
を含む。
繊維材料床張り材の裏材料用の難燃性化弾性被覆材の製造方法
ラテックス、フィラー及び難燃剤を混合する。このラテックス混合物を、カーペット裏材料上にキャストし、そして場合によっては更に別のトップ層を設ける。このカーペットを５０〜２００℃で乾燥しそして裁断する。
【実施例】
【００９３】
以下の本発明の有機リン系難燃剤を使用した。
【００９４】
Exolit OP 1230(R) (Clariant GmbH) は、電解質を２００ｐｐｍ含む（硫酸塩として計算した値）。粒度ｄ90は１００μｍである。Exolit OP 930 (R) （Clariant GmbH ）は、電解質を２５０ｐｐｍ含む（硫酸塩として計算した値）。粒度ｄ90は５μｍである。Exolit OP 1311(R) （Clariant GmbH ）は電解質を600ppm含む（硫酸塩として計算した値）。
【００９５】
使用した膨張性グラファイトNordmin 250 (R) は電解質を８％含む（Ｈ2 ＳＯ4 として計算した値）。
【００９６】
難燃剤の白色度はハンターに従い測定する（表１参照）。これは、膨張性グラファイト（従来技術）の白色度よりも実質的に高い。負のハンターａ値は緑色の色合いを示し、正のハンターａ値は赤色の色合いを示す。負のハンターｂ値は青色の色合いを、正の値は黄色の色合いを示す。
【００９７】
EN ISO 9239-1 及びEN ISO 11925-2による試験方法は、古いDIN 4102 T14試験に基づくものであるが、分類はEN 13501-1による。４．５ｋＷ／ｍ2 を超える臨界放射線強度の試験結果を有する床張り材はＣFLに分類される。８ｋＷ／ｍ2 を超える臨界放射線強度の場合は、その材料はＢFL建築材料等級に分類される。
例１〜７（リノリウム）
この試験のためには、ＰＣＴ／ＷＯ０２／０８１８１２号に従い、リノリウム組成物用に以下の表２に挙げた成分の全てを混練機中で混合して実質的に均一な基本組成物（混合組成物）を得る。こうして得られた混合組成物をロールミルで加工して圧延されたシートを得、そしてスクレーパーに導入する。その後、得られた混合組成物粒状物をカレンダーに導入しそして裏材料としてのジュート上に加圧下及び典型的には８０〜１１０℃の温度で押圧する。ベルト速度は１０ｍ／分である。
【００９８】
例１〜４の本発明の難燃性化被覆材は、ＢＦＩ防火等級を達成する。比較例５〜７で製造した被覆材は、ＣＦＩ防火等級しか達成しない。
例８（コルク床張り材）
本発明のコルク床張り材を製造するためには、典型的には、特定の粒度分布及び残留水分（好ましくは１．５〜３．０％）のコルクグラニュールを、バインダーとしてのメラミン−ホルムアルデヒド樹脂、及び難燃剤（Ｅｘｏｌｉｔ  ＯＰ  １２３０（Ｒ））並びに慣用の架橋触媒（塩化アンモニウム）と混合する。この混合物を、スチール製の薄肉の型（例示的な寸法：幅７００ｍｍ、長さ１０００ｍｍ、高さ８００ｍｍ）に入れそして圧縮する（好ましくは１０〜２００ｔ）。
【００９９】
架橋は、例えば１１０〜１３５℃で８〜２２時間内に行う。こうしてコルクグラニュールから製造されたブロック状物（圧縮／加圧の程度に依存して例えば１００〜３００ｍｍの残留高さを有する）を、次いで、ベルトカッティング装置を用いて切断／スライスして個々の板状物にする。板状物の厚さは、例えば、１〜１０ｍｍであることができる。輪郭のはっきりとした滑らかな表面を達成するためには、典型的には、これらの板状物をベルト−サンディング機を用いてサンダー処理しそしてキャリブレート(calibration) する。上面は、好ましくは、最初は粗い砥粒でそして最後は微細な砥粒を用いて３〜６回のサンディング工程でサンダー処理する（例えば、一回目＝粒度４０、二回目＝粒度８０、三回目＝粒度１２０、四回目＝粒度１８０、五回目＝粒度２２０、六回目＝粒度３６０）。下面は、例えば粒度２４及び粒度４０を用いて、１〜２回のサンディング工程のみでサンダー処理する。この板状物には次いで表面保護を施すことができる。これは、例えば、クリアＰＶＣフィルム（Ｋ値６０もしくは８０）、コーティング（ＰＰＧ社もしくはＬｏｔｔ社製）またはワックス（ワックスタイプは、例えば、ドイツ、Ditzingen 在Loba社製の固形床用ワックス）を用いて行うことができる。
【０１００】
次いで、このコーティングされた板状物からタイル形状の板状物を打ち抜くことができ、更に場合によっては、カッティングブレードを用いてその縁をよりくっきりとさせることができる。
【０１０１】
上記本発明の難燃性化被覆材はＢFI防火等級を達成する。
例９〜１０（ＰＶＣ）
成分を表２に記載の量で混合し、次いで２本ロールカレンダーで圧延して所望の厚さを有するシートを得、そしてこれらを細化する。得られたグラニュールを２００℃で溶融し、そして２本ロールシステムを用いて支持層上に圧延し次いで裁断する。
【０１０２】
例９及び１０の本発明の難燃性化被覆材はＢFI防火等級を達成する。
例１１（加硫ゴム）
Karlsruhe41 在のHaake Mess-Technik GmbH & Co製の測定混練機(measuring kneader) を使用して、表３に記載の成分を、１７０℃のバッチ温度及び３０〜１００ｒｐｍのＣＡＭパドルの回転速度で６分間混合する。その後、二硫化物加硫系を実験室用ロールシステムで４０〜６０℃で混合した。加硫化は１５０℃で２０分間行った。
【０１０３】
上記本発明の難燃性化被覆材は、ＢFI防火等級を達成した。
【０１０４】
なお、百分率は通常重量％である。
例１２〜１３（ラテックス）
先ず、ポリウレタンラテックスを攪拌しながら装入し、そして炭酸カルシウムフィラーを、それが丁度液体中に分散する速度で加える。Paragum (R) 241 増粘剤（Para-Chem Southern, Inc.）を、粘度が９３００ｃＰｓになるまで加える。試験目的のカーペットは、重量が７５０ｇ／ｍ2 のナイロンループパイルである。上記ラテックス混合物を、層重量が１．１８ｋｇ／ｍ2 になるまで上記カーペット裏材料上にキャストし、次いで、第二の裏材料層として１１０ｇ／ｍ2 のポリプロピレントップ層をキャストする。このカーペットを１３２℃で１２分間乾燥する。
【０１０５】
上記本発明の難燃性化被覆材は、ＢFI防火等級を達成する。
【０１０６】
【表１】
0005394602.tif 000005
【０１０７】
【表２】
0005394602.tif 000006
【０１０８】
【表３】
0005394602.tif 000007
【０１０９】
【表４】
0005394602.tif 000008